(57)【要約】【課題】アルミ箔紙を使用した粘着テープは手で切断することは可能であるが、まっすぐ切断することができずに斜めに切れてしまう問題がある場合がある。又、アルミ箔と横一軸延伸フィルムをテープ基材とした粘着テープは、軍手をはめた手でも、まっすぐにかつ片手でも切断できるので都合が良いが、該粘着テープは、基材を手で引き出して切断した際、基材ねじれが発生する場合があり、作業において問題となる場合がある。【解決手段】基材層と、基材層の下に粘着剤層を有する粘着テープであって、基材層が上層から順に、アルミ箔、接着層の低密度ポリエチレン、接着層の高密度ポリエチレン、横一軸延伸フィルムである粘着テープ。【選択図】図１
2010215825.tif 000002
【特許請求の範囲】
【請求項１】
基材層と、基材層の下に粘着剤層を有する粘着テープであって、基材層が上層から順に、アルミ箔、接着層の低密度ポリエチレン、接着層の高密度ポリエチレン、横一軸延伸フィルムである粘着テープ。
【発明の詳細な説明】
【技術分野】
【０００１】
本発明は、アルミ箔と横一軸延伸フィルムの積層体を基材に用いた粘着テープに関する。さらに詳しくは、例えば、ダクトホース等の配管に断熱材を巻きつけた際、断熱材を固定、被覆するために使用される粘着テープで、アルミ箔と横方向に手切れ性のあるフィルムをラミネートした基材を使用した粘着テープに関する。
【背景技術】
【０００２】
ビル、船舶、車等においては、天井裏や壁内に吸気用や排気用のダクトホースが取り付けられている。このダクトホース等の配管回りに巻いた断熱材を固定、被覆する粘着テープとして、テープ基材としてクラフト紙の上面にアルミ箔を貼り合わせたアルミ箔紙を使用した粘着テープ（例えば、特許文献１）、又、アルミ箔と横一軸延伸フィルムをテープ基材とした粘着テープ（例えば、特許文献２）が知られている。
【特許文献１】特開２００１−２２０５６２号公報
【特許文献２】特開２００８−１４３９４９号公報
【発明の概要】
【発明が解決しようとする課題】
【０００３】
しかしながら、アルミ箔紙を使用した粘着テープは手で切断することは可能であるが、まっすぐ切断することができずに斜めに切れてしまう問題がある場合があった。又、アルミ箔と横一軸延伸フィルムをテープ基材とした粘着テープは、軍手をはめた手でも、まっすぐにかつ片手でも切断できるので都合が良いが、該粘着テープは、基材を手で引き出して切断した際、基材ねじれが発生する場合があり、作業において問題となる場合があった。
【０００４】
本発明は、テープを引き出した際ねじれが発生せずかつ、手切れ性（テープのカットの容易性）のよい粘着テープを提供することを目的とする。
【課題を解決するための手段】
【０００５】
即ち本発明は、基材層と、基材層の下に粘着剤層を有する粘着テープであって、基材層が上層から順に、アルミ箔、接着層の低密度ポリエチレン、接着層の高密度ポリエチレン、横一軸延伸フィルムである粘着テープである。
【発明の効果】
【０００６】
本発明により、テープを引き出した際ねじれが発生せずかつ、手切れ性のよい粘着テープを得ることができる。
【発明を実施するための形態】
【０００７】
本発明の粘着テープは、アルミ箔に貼合するフィルムに横一軸延伸フィルムを選ぶことによって、横一軸延伸フィルムに付与された方向性によって無方向性のアルミ箔に方向性を与えこれに直線的に引き裂けるようにすると共に、積層の際使用する接着層に密度の違う２種類のポリエチレンを使用することで、テープを引き出した際ねじれの発生が防止できる。
【０００８】
本発明において、横一軸延伸フィルムは、高密度ポリエチレンを主成分とする樹脂組成物からなる。樹脂組成物は、高密度ポリエチレン（以下、「ＨＤＰＥ」と略称する。）単独、又は、ＨＤＰＥと直鎖状低密度ポリエチレン（以下、「ＬＬＤＰＥ」と略称する。）、及び、低密度ポリエチレン（以下、「ＬＤＰＥ」と略称する。）の少なくとも一方との混合物をいう。ＨＤＰＥを主成分とする樹脂組成物の密度は、０．９５ｇ／ｃｍ３以上であり、好ましくは０．９５５ｇ／ｃｍ３以上である。密度の上限については特に限定はないが、好ましくは０．９７ｇ／ｃｍ３未満である。ＨＤＰＥを主成分とする樹脂組成物の密度が０．９５ｇ／ｃｍ３未満であると、延伸してフィルムにしても十分な引き裂き強度が得られない場合がある。
【０００９】
本発明に使用できる横一軸延伸フィルムのＨＤＰＥは、密度が０．９３〜０．９７ｇ／ｃｍ３の範囲でメルトフローレートが、ＪＩＳＫ６９２２−２に規定される温度１９０℃、荷重２．１６ｋｇの測定条件下において、好ましくは０．０１〜５．０ｇ／１０分を有するものである。
【００１０】
本発明に使用できる横一軸延伸フィルムのＬＬＤＰＥは、エチレンとブテンー１、ヘキセンー１、オクテンー１等との共重合体であり、密度が０．９１〜０．９５ｇ／ｃｍ３の範囲でメルトフローレートが、ＪＩＳＫ６９２２−２に規定される温度１９０℃、荷重２．１６ｋｇの測定条件下において、好ましくは０．０１〜５．０ｇ／１０分を有するものである。
【００１１】
本発明に使用できる横一軸延伸フィルムのＬＤＰＥは、密度が０．９０〜０．９３ｇ／ｃｍ３の範囲でメルトフローレートが、ＪＩＳＫ６９２２−２に規定される温度１９０℃、荷重２．１６ｋｇの測定条件下において、好ましくは０．０１〜１０．０ｇ／分を有するものである。
【００１２】
横一軸延伸フィルム１１の延伸倍率は、８〜１６倍の範囲である。延伸倍率が８倍未満では充分な分子配向が得られず、延伸方向に直線的に引き裂けなくなる。一方、１６倍を超えると延伸途中で延伸切れが発生したりするため、延伸が困難になる。また、延伸されたフィルムの厚さは、好ましくは１５〜５０μｍである。厚さが、１５μｍ未満だと、フィルムとして必要な強度が低下して、粘着テープの基材としては不向きとなる場合がある。一方、厚さが、５０μｍを超えると得られた粘着テープの手切れ性が悪くなる場合がある。
【００１３】
アルミ箔は、どのような物でも用いることができるが、アルミ箔のピンホールや強度、製造時のアルミ箔の取扱性、粘着テープでの取扱性などを考慮すると、それ自体の強度並びに引裂時における易引裂性と延伸された横一軸延伸フィルムの影響力を損なわないよう、厚みを６〜１５μｍ、好ましくは７〜１２μｍのものが使用される。アルミ箔の厚みが１５μｍを超えると、基材層が硬くなったり、得られた粘着テープの手切れ性が悪くなったりする場合がある。一方、アルミ箔の厚みが６μｍ未満だと、アルミ箔と横一軸延伸フィルムの押出ラミネート時にアルミ箔にシワが入る場合がある。
【００１４】
横一軸延伸フィルムとアルミ箔を積層する方法としては、押出ラミネート法が好適であり、接着層としてはポリエチレンを使用する。
【００１５】
接着層のポリエチレン厚みとしては１５μｍ〜６０μｍ、好ましくは２０〜３５μｍにする。これより薄いと前記の理由から強度が低下し、テープ基材として好ましくない。また、この範囲より大きいと基材の伸びが大きくなり、テープの手切れ性が悪くなる場合がある。
【００１６】
一般的に横一軸延伸フィルムとアルミ箔を押出ラミネート法で積層した基材の一面に粘着剤を塗工しテープ化したものは、テープを引き出した際、基材にねじれが発生する。
【００１７】
これを防ぐためには、接着層に密度の高いポリエチレンで押出ラミネートにより積層すればよい。具体的には密度が０．９２６ｇ／ｃｍ３〜０．９７ｇ／ｃｍ３、好ましくは０．９３０ｇ／ｃｍ３〜０．９６ｇ／ｃｍ３の範囲である。
【００１８】
前記のような接着層に密度の高いポリエチレンで押出ラミネートにより積層することで、テープ化した時でもねじれが発生しないテープが得られる。
【００１９】
しかしながら、押出ラミネートにおいて接着層に使用するポリエチレンの密度が高くなると接着強度が低下する傾向にある。特にアルミ箔とポリエチレンは接着し難いため、この部分の接着強度が低いと、テープとして使用中にアルミ箔とポリエチレン層のデラミネーションが発生して使用不能となる。
【００２０】
これを防ぐためには接着層に密度の低いポリエチレンを使用してラミネートすればよい。具体的には密度が０．９００ｇ／ｃｍ３〜０．９２５ｇ／ｃｍ３、好ましくは０．９１０ｇ／ｃｍ３〜０．９２２ｇ／ｃｍ３の範囲である。しかしながら、この方法では本願明細書段落００１６のようにねじれが発生してしまうために好ましくない。
【００２１】
これを防ぐために、横一軸延伸フィルム側に接着層として密度の高いポリエチレンを積層し、その上に接着層として密度の低いポリエチレンを積層してアルミ箔をラミネートするのである。また、層の厚さは密度の高いポリエチレン層よりも密度の低いポリエチレン層を薄くする。
【００２２】
このように積層された基材は、粘着剤を塗工した際においても、基材ねじれが発生せず、アルミ箔のデラミネーションも発生しない基材を得ることができる。
【００２３】
接着層は密度の高いポリエチレン層は１０〜４０μｍ、密度の低いポリエチレン層は５〜２０μｍとし、合計では本願明細書段落００１５のように１５μｍ〜６０μｍ、好ましくは２０〜３５μｍにする。
【００２４】
基材のアルミ箔側には剥離剤を塗布するのが好ましい。剥離剤としては、従来一般的に使用されている長鎖アルキル系剥離剤を用いる。具体的には、例えば、商品名ピーロイル１０１０（一方社油脂工業社製）を、例えばトルエン等の有機溶剤に溶解して０．０５〜０．６ｇ／ｍ２の量になるように塗布乾燥されるが、これに限定されるものではない。
【００２５】
基材の横一軸延伸フィルム側には粘着剤を塗布する。粘着剤としては、特に限定されないが、例えばエラストマー成分として天然ゴム系粘着剤、合成ゴム系粘着剤が使用され、粘着付与剤樹脂、必要に応じて軟化剤、老化防止剤、更に架橋剤、顔料等の添加剤が配合される。粘着剤は１０〜６０μｍ厚みで塗布されるのが好ましい。
【実施例】
【００２６】
以下に、実施例を挙げて本発明を具体的に説明するが、本発明はこれらの実施例により限定されるものではない。図１は、各実施例および比較例の粘着テープを模式的に示した縦断面図である。
【００２７】
【表１】
2010215825.tif 000003
【００２８】
表１において、「基材強度」とは、粘着テープを引き出し作業中の、粘着テープの状態を目視で判定し、次の評価基準
優良：引き出し作業中に粘着テープの切れが発生しなかったもの
良 ：引き出し作業中に粘着テープの切れが僅かに発生したもの
不良：引き出し作業中に粘着テープの切れが発生したもの
で評価した。
【００２９】
表１において、「手切れ性」とは、作業用手袋、例えば、軍手を両手にはめて、どちらか片方の手で粘着テープを保持して、もう片方の手で粘着テープを約７０ｃｍ程度引き出し、粘着テープを保持したほうの手で基材を切断する。例えば、左手で粘着テープを保持し、右手で粘着テープを約７０ｃｍの長さまで引き出し、左手で基材を切断する。このようにしたとき、粘着テープの切断面の切り口の状態を目視で判定し、次の評価基準
良 ：粘着テープが指先のひねりで切れたもの
不良：粘着テープの切断が困難であったもの
で評価した。
【００３０】
表１において、「基材ねじれ」とは、前記、本願明細書段落００３１の方法でテープ基材を切断した時、基材がねじれたかどうかを次の評価基準
良 ：基材ねじれが発生しなかったもの
不良：基材ねじれが発生したもの
で評価した。
【００３１】
表１において、「デラミネーション」とは、粘着テープを温度６５℃、相対湿度８０％の雰囲気下に２４時間放置したのち、温度２３℃、相対湿度５０％の雰囲気下で十分冷却した後、粘着テープを引き出してみて基材のアルミ箔と横一軸延伸フィルムとのデラミネーションを、次の評価基準
良 ：基材のアルミ箔とフィルムのデラミネーションがないもの
不良：基材のアルミ箔とフィルムのデラミネーションが発生したもの
で評価した。
【００３２】
（実施例１）
ＨＤＰＥ（日本ポリエチレン社製 ノバテックＨＤ ＨＦ５６２密度０．９６３ｇ／ｃｍ３）を押出機に供給し、溶融し、フィルムダイを通して押し出し、成形機で冷却することにより、厚みが約２５０μｍの未延伸シートを成形した。この未延伸シートを１２０℃のテンター内で１０倍に横延伸し、２５μｍの横一軸延伸フィルムを得た。
【００３３】
前記フィルムと厚さ７μｍのアルミ箔（日本製箔社製 Ａ１Ｎ３０Ｈ−Ｏ材）を押出ラミネートして貼り合わせた。接着剤は横一軸延伸フィルムの上に高密度ポリエチレン（比重０．９５）を使用し２０μｍの厚みで積層し、ついで低密度ポリエチレン（比重０．９２）を１５μｍの厚みで積層した。
【００３４】
得られた基材のアルミ箔側に、背面処理剤（一方社油脂工業社製 ピーロイル１０１０）を０．１ｇ／ｍ２の量になるように塗布し、横一軸延伸フィルム側に合成ゴム系粘着剤を２５μｍの厚みで塗布し、紙管に５０ｍの長さで巻き取った後、５０ｍｍ幅に切断して、粘着テープを得た。
【００３５】
（実施例２）
高密度ポリエチレン層を１０μｍ、低密度ポリエチレン層を５μｍとした以外、実施例１と同様にして粘着テープを得た。
【００３６】
（実施例３）
高密度ポリエチレン層を４０μｍ、低密度ポリエチレン層を２０μｍとした以外、実施例１と同様にして粘着テープを得た。
【００３７】
（比較例１）
接着剤として低密度ポリエチレン(比重０．９２)３５μｍを使用し、高密度ポリエチレンは使用しなかった以外、実施例１と同様にして粘着テープを得た。
【００３８】
（比較例２）
接着剤として高密度ポリエチレン(比重０．９５)３５μｍを使用し、低密度ポリエチレンは使用しなかった以外、実施例１と同様にして粘着テープを得た。
【００３９】
（比較例３）
横一軸延伸フィルムに低密度ポリエチレン層（比重０．９２）を１５μｍ積層し、ついで高密度ポリエチレン層を２０μｍ（比重０．９５）積層した以外、実施例１と同様にして粘着テープを得た。
【００４０】
（比較例４）
低密度ポリエチレン層の厚みを４μｍとした以外、実施例１と同様にして粘着テープを得た。
【００４１】
（比較例５）
高密度ポリエチレン層の厚みを８μｍとした以外、実施例１と同様にして粘着テープを得た。
【００４２】
（比較例６）
ドライラミネート法により積層した。すなわち本願明細書段落００３２の方法により横一軸延伸フィルムを得た。
次に、前記フィルムの一面に二液硬化型ポリウレタン系接着剤からなる接着剤を約１μｍの厚さで塗布し、ついで平均分子量５０，０００のポリエチレンイミンを固形分濃度１ｗｔ％の含有割合になるように調整した接着剤を塗布し、充分に乾燥後アルミ箔を貼り合わせ積層体を得た。それ以外は本願明細書段落００３４と同様にして粘着テープを得た。
【００４３】
表１から明らかなように、本発明は、テープを引き出した際ねじれが発生せずかつ、手切れ性（テープのカットの容易性）のよい粘着テープを得ることができる。
【産業上の利用可能性】
【００４４】
本発明の粘着テープは、ダクトホース等の配管に断熱材を巻きつけた際、断熱材を固定、被覆する粘着テープに好適に用いることができる。
【図面の簡単な説明】
【００４５】
【図１】実施例の粘着テープを模式的に示した縦断面図である。
【符号の説明】
【００４６】
１ 基材
１１ 横一軸延伸フィルム
１２ アルミ箔
１３ 低密度ポリエチレン層
１４ 高密度ポリエチレン層
２ 粘着剤
【図１】
2010215825.tif 000004